РЕЗИНОВАЯ СМЕСЬ И ПНЕВМАТИЧЕСКАЯ ШИНА, ПОЛУЧЕННАЯ С ЕЕ ИСПОЛЬЗОВАНИЕМ

1. Резиновая смесь, содержащая предназначенную для смешивания с резиной сажу, которая получается в реакционной установке, содержащей непрерывные зоны: зону образования дымового газа, реакционную зону и зону прекращения реакции, посредством получения высокотемпературного дымового газа в зоне образования дымового газа, последующего распыления и введения сырьевого материала в реакционную зону для образования содержащего сажу потока реакционного газа и дальнейшего быстрого охлаждения вышеуказанного потока реакционного газа с помощью многоступенчатого средства подачи охлаждающей среды в зоне прекращения реакции, в которой
(1) вышеуказанная предназначенная для смешивания с резиной сажа удовлетворяет следующим соотношениям (1) и (2):
(где X представляет светопропускание (%) толуольного экстракта сажи, полученной после подачи охлаждающей среды, первой по отношению к точке ввода сырьевого материала, и Z представляет светопропускание (%) толуольного экстракта сажи, полученной после подачи конечной охлаждающей среды) и
(2) вышеуказанная предназначенная для смешивания с резиной сажа (В) содержится в количестве от 10 до 250 мас.ч. по отношению к 100 мас.ч. каучукового компонента (А), содержащего каучук на основе диенов с сопряженными двойными связями.
2. Резиновая смесь по п.1, в которой предназначенная для смешивания с резиной сажа получается посредством регулирования следующих ниже показателей так, чтобы они удовлетворяли следующим соотношениям (3), (4) и (5):
1
1
2
2
3
3
1
1
2
2
3
3
(где время пребывания в реакционной зоне до подачи первой охлаждающей среды с момента распыления и введения в реакционную зону сырья составляет t (секунды) и средняя температура реакции в указанной выше зоне равняется T (°C); время пребывания в данной зоне до подачи второй охлаждающей среды с момента подачи первой охлаждающей среды составляет t (секунды) и средняя температура реакции в указанной выше зоне равняется T (°C); время пребывания в данной зоне до подачи конечной охлаждающей среды с момента подачи второй охлаждающей среды составляет t (секунды) и средняя температура реакции в указанной выше зоне является T (°C); α1 равно t×T; α2 равно t×T и β равно t×T).
3. Резиновая смесь по п.1 или 2, в которой предназначенная для смешивания с резиной сажа получается посредством регулирования следующих показателей так, чтобы они удовлетворяли следующим ниже соотношениям (6), (7) и (8):
(где Y представляет светопропускание толуольного экстракта сажи после подачи второй охлаждающей среды, а X и Z являются такими же, как описано выше).
4. Резиновая смесь по п.1 или 2, в которой норма выделения водорода в предназначенной для смешивания с резиной саже превышает 0,30 мас.%.
2
5. Резиновая смесь по п.1 или 2, в которой предназначенная для смешивания с резиной сажа имеет индекс поглощения дибутилфталата (DBP) от 95 до 220 мл/100 г, индекс поглощения DBP после уплотнения (24M4DBP) от 90 до 200 мл/100 г и удельную поверхность по адсорбции цетилтриаммонийбромида (СТАВ) от 70 до 200 м/г.
6. Пневматическая шина, полученная с использованием резиновой смеси по любому из пп.1-5.